Brevet FR2023907A1 — publié le 19700821

Lors de la peinture de bois à l'aide de couleurs opaques, il se forme un revêtement non transparent qui ne permet plus de re connattre la teinte ni la madrure du bois. La teinture superficielle de bois, connue depuis longtemps et appelée d'ordinaire mordançage, ne modifie que la nuance de la couleur du bois, mais fait par contre ressortir de façon particulièrement nette sa structure et sa madrure. Le mordançage ne teint cependant normalement que la première couche du bois, de sorte que des traitements superficiels tels qu'un ponçage ou un rabotage, éventuellement nécessaires par la suite, font très vite réapparaître le bois non mordancé. Le rétablissement de la teinte originale est en général très difficile et exige une grande expérience. En outre, lorsque seulement une couche superficielle très mince a été teinte, des influences chimiques et physiques exercent souvent des effets défavorables. C'est pourquoi il existe depuis longtemps le désir de teindre du bois et en particulier des feuilles de placage de façon homogène jusqu'à une profondeur suffisante pour qu'aucune modification de la nuance de couleur ne se produise même lors d'opérations de traitement ultérieures ou de réparations. Dans le cas des feuilles de placage, cela signifie la teinture de toute la section du bois, ctest-à-dire la pénétration de la teinture dans le placage. Une teinture intégrale de feuilles de placage à l'aide de sels métalliques tels que l'acétate de fer est déjà connue, mais on ntobtient alors que des nuances bleu gris qui n'ont qutune importance secondaire par rapport aux teintes typiques, importantes pour la pratique, de bois tels que le noyer, le teck, le chêne, l'orme ou l'acajou. Or on a trouvé que l'on peut teindre du bois en n'importe quelle nuance de couleur voulue, en le traitant par des solutions de colorants organiques insolubles ou difficilement solubles dans l'eau, dans des solvants organiques miscibles avec l'eau et en fixant ensuite le colorant dans le bois par précipitation à l'aide d'eau. L'intensité de la coloration obtenue par le nouveau procédé dépend essentiellement de la sorte de bois et de la durée du traitement; les feuilles de placage se teignent normalement dans toute leur section. Des bois durs et pauvres en pores doivent naturellement hêtre teints plus longuement que des bois mous et riches en pores. Comme colorants insolubles ou difficilement solubles dans l'eau, conviennent pour le nouveau procédé principalement les colorants azolques, phtalocyanines et en particulier métalliques complexes solubles dans des solvants organiques; le Colour Index rassemble de tels colorants en général sous le concept de "Solvent Dyes". Les colorants métalliques complexes sont de préférence des complexes 1 : 1 ou 1 : 2 de colorants azolques ou azométhiniques comportant des groupes o-carboxy- othydroxy ou o-amino-o hydroxy ou en particulier o,o'-dihydroxy. Comme phtalocyanines, sont à citer de préférence les composés cupriques. On peut mentionner en particulier par exemple les colorants suivants du Colour Index (1956) Tableau I Partie I Partie II Métal du complexe Solvent Yellow 15 19 120 exempt de métal Solvent Yellow 32 48 045 chrome Solvent Yellow 19 13 900 À chrome Solvent Yellow 21 18 690 chrome Solvent Orange 45 11 700 cobalt Solvent Red 8 12715 chrome Solvent Violet 2 16 055 chrome Solvent Red 100 12 716 chrome Solvent Red 109 13 900 + chrome 45 170 D'autres colorants sont,par exemple I) Le complexe mixte de chrome 1 : 2 des colorants azoïques formés à partir de,chaque fois, 0,5 mole de nitro-4-amino-2 phénol et de nitro-5-amino-2-phénol et de 1 mole de p-naphtol II) Le complexe mixte de cobalt I : 2 des colorants azolques for més à partir de, chaque fois, 1 mole des composants diazo nitro-5-amino-2-phénol et nitro-4-amino-2-phénol et de, cha que fois, 1 mole des composants de copulation p-naphtol et phényl- 1 -mé thyl-3-pyrazo lone-5 III)La phtalocyanine cuprique CuPc tSON(%)2 -72-3 D'autres colorants appropriés pour la teinture du bois sont par exemple connus par les brevets allemands 1 226 727 et 1 263 947; par exemple IV) Le sel d'éthyl-2-hesoxypropylamine du colorant I V) Le complexe de chrome 1 : 1 du colorant azométhinique formé à partir d'acide nitro-4-amino-2-phénolsulfonique-6 et d'hy droxy-2-nitro-5-benzaldéhyde sous forme de sel d' êthyl-2- hexox;srpropylamine JI) La phtalocyanine cuprique C2H5 CuPc[SO2NHCR2CH2CH2-OCH2-CR-CH2-CH2-CH2-CH3]3 VII) Le complexe mixte de chrome 1 : 2 des colorants azolques formés à partir de, chaque fois, 0,5 mole de nitro-4-amino 2-phénol et d'acide anthranilique et de 1 mole de phényl-1- méthyl-3-pyrazolone-5 sous forme de sel d'éthyl-2-hesoxy- propylamine VIII)Le sel d'éthyl-2-hexoxypropylamine du colorant Solvent Orange 5 (C.I. 18 745 A) Il) Le sel d'éthyl-2-hexoxypropylamine du colorant Solvent Red 100 (C.I. 12 716). Les colorants sont utilisables à des concentrations de 0,5 à 50 g/l; particulièrement appropriées sont par exemple celles de 2 à 20 g/l de solvant ou de mélange de solvants. Comme solvants, sont utilisables pour le nouveau procédé > en particulier des alcools inférieurs, tels que le méthanol, l'étha- nol, l'isopropanol, des éthers glycoliques, tels que le monométhoxy- ou le monoéthosy-éthanol, des glycols tels que l'éthylè- neglycol, des diglycols tels que le diéthylèneglycol, des amides miscibles avec l'eau tels que le formamide, le diméthylformamide ou la N-méthylpyrrolidone, des cétones telles que l'acétone ou la méthyléthylcétone, ainsi que des alcools cétoniques, tels que le diacétone-alcool. Ces solvants sont utilisables aussi mélangés les uns avec les autres ainsi que mélangés avec jusqu'à 50% d'eau. On obtient la fixation des colorants dans le bois de façon avantageuse en traitant la matière teinte par un liquide qui pénètre dans le bois et précipite le colorant de sa solution. Pour ce but convient en particulier l'eau. Le bois teint peut ensuite entre séché. Si l'on omet la fixation du colorant dans le bois, il migre à la surface lors de l'évaporation du solvant. Les durées de la teinture et de la fixation dépendent de l'intensité de la coloration désirée et de la nature du bois et se déterminent empiriquement. Lors de l'application la plus importante du nouveau procédé, de la tein ture de feuilles de placage qui se présentent habituellement en des épaisseurs de 0,2 à 2 mm, des temps de teinture de 5 à 15 minutes suffisent en général; des temps à peu près égaux sont ensuite encore une fois nécessaires pour la fixation. Puis les feuilles de placage peuvent être séchées. Ces indications sont-valables pour la température ordinaire; il peut être avantageux d'augmenter la température de teinture, ce qui permet d'obtenir un raccourcissement du temps de teinture. À des températures supérieures au point d'ébullition du solvant, il faut teindre dans des récipients résistant à la pression. Le nouveau procédé permet de teindre du bois et en parti culier des feuilles de placage en quantités importantes et en économisant du temps, d'autres avantages à souligner étant la bonne conformité des nuances de couleur de la matière teinte et la possibilité d'éviter le mordançage compliqué, jusqu'8 présent usuel, des feuilles de placage après leur transformation en pièces d'ébénisterie par collage. Le nouveau procédé permet aussi de teindre des feuilles de placage provenant de troncs différents, dont les nuances ne sont presque jamais uniformes, en nuances de couleur pratique ment identiques, ce gui donne de grandes possibilités de ratio nalisation. Exemple 1 : 20 feuilles de placage (15 x 10 cm) de bois -d'érable d'une épaisseur de 0,4 mm sont immergées pendant 5 mi nutes à température ordinaire dans une solution de 8 g de Solvent Red 8 (C.I. 12 715) dans 1 000 ml d'éthanol à 96 %, puis mises dans de l'eau et ensuite séchées. On obtient un con treplaqué de couleur rouge -vif intense. Au lieu de Solvent Red 8, on peut utiliser pour la prépa ration de feuilles de placage d'autres couleurs des solutions éthanoliques de 10 g/l de Solvent Yellow 32 (C.I. 48 045), de 5 g Ïl de Solvent Orange 5 (C.I. 18 745 A) ou de 6 g /1 du co lorant III. ExemPle 2 : 25 feuilles de placage (15 x 10 cm) de bois de hêtre d'une épaisseur de 0,6 mm sont placées pendant 10 mi nutes dans une solution de 2 g du colorant II, de 2 g du colo rant VII, de 0,25 g du colorant de la formule VI et de 0,25 g du colorant V dans un mélange de 700 ml d'éthanol à 96 % et de 390 ml de monoéthoxyéthanol, puis immergées pendant 5 minutes dans de l'eau et ensuite séchées. On obtient un placage dont la teinture d'une nuance de couleur correspondant au bois de teck a bien pénétré. ExemPle 3 : Des feuilles de placage de bois d'érable (épaisseur 0,8 mm) sont mises dans une solution contenant 7,5 g du colorant II et 0,5 g de Solvent Violet 2 (C.I. 16 055) dans un mélange de 900 ml de monoéthoxyéthanol et de 100 ml d'eau. Après 15 minutes, le colorant est fixé par un traitement à l'eau. On obtient ainsi un placage de la teinte de l'acajou. Exemple 4 : Des feuilles de placage de bois de hêtre (0,5 mm) sont immergées dans une solution contenant 1 g du colorant VII, 0,5 g de Solvent Yellow 21 (C.I. 18 690) et 0,5 g du colorant IV dans 400 ml d'éthanol à 96 %, 300 ml de méthanol, 100 ml d'isopropanol et 100 ml de monoéthoxyéthanol. Après fixation à l'aide d'eau, on obtient un placage de 4a teinte du bois de chine. exemple 5 : 20 'feuilles de placage (15 x 10 cm) de bois d'érable d'une épaisseur de 0,4 mm sont traitées pendant 10 minutes par une solution de 1,8 g du colorant II, de 0,3 g-du colorant VII et de 0,1 g du colorant IV dans 1 000 ml de diméthylformamide. La coloration est ensuite fixée par 10 minutes d'immersion des plaques dans de l'eau. Les plaques sont alors teintes en une nuance de couleur correspondant au noyer. De manière analogue au mode opératoire décrit dans l'exemple 2, on obtient, par teinture de feuilles de placage d'érable, les nuances de couleur ci-après indiquées en utilisant les quantités de colorants indiquées chaque fois dans un mélange de 700 ml d'éthanol à 96 % et de 300 ml de monoéthoxyéthanol Palissandre 3,7 g du colorant II 1,8 g du colorant VII 0,5 g du colorant Solvent Violet 2 (16 055) Cerisier 2 g du colorant VIII 1 g du colorant II 0,2 g du colorant IV Orme 1,5 g du colorant II 0,8 g du colorant VII 0,1 g du colorant Solvent Violet 2 (16 055) Macoré 4 g du colorant VII 1,5 g du colorant II 0,2 g du colorant IV Rouge acajou 7,5 g du colorant IX 1,25 g du colorant V 1,25 g du colorant VI Brun clair 2,9 g du colorant VII 2,6 g du colorant II 0,125g du colorant V 0,125g du colorant VI 0,1 g du colorant IV R E V E N D I C A T I O N S 1.- Procédé de teinture de bois, caractérisé en ce que l'on traite le bois par des solutions de colorants insolubles ou difficilement solubles dans l'eau, dans des solvants miscibles avec l'eau et l'on fixe ensuite le colorant dans le bois par précipitation à l'aide d'eau. 2.- Procédé selon la revendication 1, caractérisé en ce que l'on utilise des phtalocyanines cupriques ou des complexes métalliques 1 : 1 ou 1 : 2 de colorants azoïques ou azométhiniques comportant des groupes o,o'-dihydroxy, o-carboxy-o'-hydro- xy ou o-amino-o'-hydroxy, ces phtalocyanines ou complexes étant solubles dans des solvants organiques. 3.- Procédé selon l'une des revendications 1 et 2, caractérisé en ce que l'on effectue la fixation du colorant dans le bois en traitant celui-ci par de l'eau. 4.- Procédé selon l'une des revendications 1 à 3, caractérisé en ce que l'on utilise comme solvants pour les colorants des alcools comportant 1 à 3 atomes de carbone, des glycols comportant 2 à 6 atomes de carbone, des éthers de glycols comportant 2 à 6 atomes de carbone, l'acétone, la méthyléthylcétone, le diméthylformamide ou la N-méthylpyrrolidone ou des mélanges de ces solvants. 5.- Procédé selon la revendication 4, caractérisé en ce que les solvants contiennent jusqu 'à 50 % d'eau.